ДИСПЕРСИИ ВОСКА В ФОРМЕ НАНОЧАСТИЦ, СПОСОБ ИХ ПОЛУЧЕНИЯ И СПОСОБ ГИДРОФОБИЗАЦИИ МАТЕРИАЛОВ С ИХ ИСПОЛЬЗОВАНИЕМ

1. Применение дисперсии воска в качестве гидрофобизирующего средства для лигноцеллюлозы и/или целлюлозы в форме волокон, стружек или щепы, при этом дисперсия воска содержит:
от менее чем 70 до 30 мас.% воды в качестве непрерывной фазы,
от более чем 0,5 до 10 мас.%, по меньшей мере, одного эмульгатора, и
от более чем 40 до 80 мас.% восков, образующих дисперсную фазу, причем
воски более чем на 85 мас.% состоят из одного или более длинноцепочечных углеводородов, содержащих, в среднем, более 20 атомов углерода,
воски имеют температуру отверждения в диапазоне от более чем 40 до 150°С, и
диспергированные воски в форме твердых частиц имеют средний диаметр частиц в диапазоне от 10 до менее чем 500 нм.
2. Применение дисперсии воска по п.1, отличающееся тем, что дисперсия воска содержит:
от менее чем 50 до 30 мас.% воды в качестве непрерывной фазы, от более чем 0,5 до 6 мас.% эмульгатора, и от более чем 50 до 70 мас.% твердых восков в качестве дисперсной фазы.
3. Применение дисперсии воска по п.1 или 2, отличающееся тем, что воски являются длинноцепочечными насыщенными углеводородами, восками Фишера-Тропша, полиолефиновыми восками и/или парафиновыми восками, полученными из нефти.
4. Применение дисперсии воска по п.1 или 2, отличающееся тем, что углеводороды более чем на 60 мас.%, предпочтительно более чем на 80 мас.%, являются н-алканами.
5. Применение дисперсии воска по п.1 или 2, отличающееся тем, что твердые воски имеют температуру отверждения в диапазоне от более чем 40 до 100°С.
6. Применение дисперсии воска по п.1 или 2, отличающееся тем, что эмульгаторы являются анионными эмульгаторами предпочтительно на основе жирных кислот, омыленных жирных кислот и/или производных жирных кислот, которые, необязательно, могут быть смыленными.
7. Применение дисперсии воска по п.1 или 2, отличающееся тем, что в непрерывной фазе диспергированы частицы твердого вещества со средним диаметром от 10 до 250 нм, особо предпочтительно от 100 до 200 нм.
8. Применение дисперсии воска по п.1 или 2, отличающееся тем, что дисперсия содержит больше 0,5, но меньше 6 мас.% эмульгатора.
9. Применение дисперсии воска по п.1 или 2, отличающееся тем, что используемые эмульгаторы более чем на 50% по массе, в пересчете на использованное количество эмульгаторов и/или поверхностно-активных веществ, предпочтительно полностью, состоят из С6-С32-карбоновых кислот, полностью или частично, предпочтительно полностью, омыленных предпочтительно аминами или соединениями, содержащими аминогруппу.
10. Способ гидрофобизации материалов, полученных с использованием волокон, стружек или щепы, содержащих или состоящих из лигноцеллюлозы и/или целлюлозы, дисперсией воска, отличающийся тем, что дисперсия воска содержит воду, эмульгатор и воски с температурой отверждения в диапазоне от 40 до 150°С, причем воски включают в себя один или более длинноцепочечных углеводородов, содержащих, в среднем, более 20 атомов углерода, и имеют форму твердых частиц со средним диаметром от 10 до 500 нм, диспергированных в непрерывной фазе, и способ включает в себя следующие этапы:
(а) приготовление дисперсии воска,
(б) приведение в контакт волокон, стружек или щепы с дисперсией воска с целью нанесения восков на волокна, стружки или щепу, и
(в) прессование материала, содержащего волокна, стружки или щепу и, необязательно, другие дополнительные компоненты.
11. Способ по п.10, отличающийся тем, что используют дисперсию воска, содержащую:
от менее чем 60 до 20 мас.% воды в качестве непрерывной фазы,
от более чем 0,5 до 10 мас.%, по меньшей мере, одного эмульгатора, и
от более чем 40 до 80 мас.% восков, образующих дисперсную фазу, причем
вески более чем на 85 мас.% представляют собой один или более длинноцепочечных углеводородов, содержащих, в среднем, более 20 атомов углерода.
12. Способ по любому из пп.10 или 11, отличающийся тем, что приведение в контакт волокон, стружки или щепы в сыпучей форме с дисперсией воска осуществляют посредством распыления.
13. Способ по любому из пп.10 или 11, отличающийся тем, что с дисперсией воска приводят в контакт волокна, стружки или щепу, помещенные в воду или смешанные с дисперсией воска, и, при необходимости, дисперсию воска наносят на волокна, стружку или щепу путем осаждения.
14. Способ по п.10 или 11, отличающийся тем, что материалы, содержащие волокна, стружки и/или щепу, являются среднеплотными волокнистыми плитами, высокоплотными волокнистыми плитами, плитами с ориентированной плоской щепой (OSB-плитами) или стружечными плитами.
15. Способ по п.10 или 11, отличающийся тем, что материалы, содержащие волокна, стружки и/или щепу, представляют собой картон, бумажную волокнистую массу или бумагу.
16. Способ по п.10 или 11, отличающийся тем, что используют от 0,1 до 5 мас.%, более предпочтительно от 0,5 до 2,5 мас.%, твердого воска в пересчете на сухую массу материала.
17. Способ получения дисперсии воска, содержащей:
от менее чем 60 до 20 мас.% воды в качестве непрерывной фазы,
от более чем 0,5 до 10 мас.%, по меньшей мере, одного эмульгатора, и
от более чем 40 до 80 мас.% восков, образующих дисперсную фазу,
в которой воски включают в себя один или более длинноцепочечных углеводородов, содержащих, в среднем, более 20 атомов углерода, и диспергированы в форме твердых частиц в непрерывной фазе,
отличающийся тем, что твердые частицы имеют средний диаметр от 10 до менее чем 500 нм, а способ включает в себя нагревание предварительной смеси, содержащей, по меньшей мере, воду, эмульгатор и воск, до температуры, превышающей температуру плавления воска/восков, и эмульгирование расплавленного воска с помощью диспергатора со встречными потоками и/или проточного диспергатора с последующим охлаждением до температуры ниже температуры отверждения.
18. Способ по п.17, отличающийся тем, что дисперсия воска содержит:
от менее чем 50 до 30 мас.% воды в качестве непрерывной фазы,
от более чем 0,5 до 6 мас.% эмульгатора, и
от более чем 50 до 70 мас.% твердых восков в качестве дисперсной фазы.
19. Способ по п.17, отличающийся тем, что используют диспергатор со встречными потоками.
20. Композиция для получения материалов, содержащая:
волокна, стружки или щепу, содержащие или состоящие из линоцеллюлозы и/или целлюлозы,
по меньшей мере, одно связующее вещество для соединения волокон, стружек или щепы, и
по меньшей мере, одно гидрофобизирующее средство, отличающаяся тем, что гидрофобизирующее средство содержит:
от менее чем 60 до 20 мас.% воды в качестве непрерывной фазы,
от более чем 0,5 до 10 мас.%, по меньшей мере, одного эмульгатора, и
от более чем 40 до 80 мас.% восков, образующих дисперсную фазу, причем
воски более чем на 85 мас.% состоят из одного или более длинноцепочечных углеводородов, содержащих, в среднем, более 20 атомов углерода,
воски имеют температуру отверждения в диапазоне от более чем 40 до 150°С, и
диспергированные воски в форме твердых частиц имеют средний диаметр частиц в диапазоне от 10 до менее чем 500 нм.
21. Композиция по п.20, отличающаяся тем, что связующее вещество содержит мочевиноформальдегидные смолы кислотного отверждения, фенолформальдегидные смолы щелочного отверждения, полимерный метилендифенилдиизоцианат (PMDI) или таннинформальдегидные смолы.
22. Композиция по п.20 или 21, отличающаяся тем, что материалы представляют собой волокнистые плиты средней плотности, волокнистые плиты высокой плотности, плиты с ориентированной плоской щепой (OSB-плитами) или стружечные плиты.
23. Композиция по п.20 или 21, отличающаяся тем, что материалы представляют собой картон, бумажную волокнистую массу или бумагу.
24. Композиция по п.20 или 21, отличающаяся тем, что материалы представляют собой древесные материалы.